"ラジカル開始水性乳化重合によって得られる水性多段ポリマー分散液であって、軟質層と硬質相とを有し、硬質相の軟質層に対する段比は25~95質量対75~5質量であり、第1段としての前記軟質層のガラス転移温度Tgは-30~0°Cであり、かつ第2段としての前記硬質相のそれは20~60°Cであり、かつ、以下の一般式I[式中、変数は以下の意味を有する:n=0~2、R1,R2,R3=互いに独立に、水素またはメチル基、X=OまたはNH、Y=H、アルカリ金属、NH4]の少なくとも1のモノマーを含んだ水性多段ポリマー分散液。前記モノマーIは、2-アクリルアミド-2-メチル-プロパンスルホン酸AMPS、メタクリル酸-3’-スルホプロピル-エステル、アクリル酸-3’-スルホプロピル-エステル、メタクリル酸-2’-スルホエチル-エステルからなる群から選択されることを特徴とする、請求項1に記載の水性ポリマー分散液。第1段としての前記軟質相は-20~0°CのTgを有し、第2段としての前記硬質相は30~50°CのTgを有することを特徴とする、請求項1または2に記載の水性ポリマー分散液。前記第1段のポリマーはコポリマーであって、前記コポリマーは、i総じて前記第1段および第2段で重合されるモノマーの100質量を基準として、5~50質量の量にて使用され、ii少なくとも80質量かつ99質量までが、C1~C10-アルキルメタアクリレート、α,β-不飽和C3-C6-カルボン酸のアミドおよびヒドロキシアルキルエステル、特に好ましくは、アクリルアミド、メタクリルアミド、2-ヒドロキシエチルアクリレート、2-ヒドロキシエチルメタクリレート、2-ヒドロキシプロピルメタアクリレートまたは1,4-ブタンジオールモノアクリレートおよびこれらのモノマーの混合物、特に、n-ブチルアクリレート、メチルメタクリレートおよびアクリルアミドからなる群から選択された主モノマーから構成され、かつiii少なくとも0.1質量かつ5質量までが、好ましくは、2-アクリルアミド-2-メチル-プロパンスルホン酸AMPS、メタクリル酸-3’-スルホプロピル-エステル、アクリル酸-3’-スルホプロピル-エステル、メタクリル酸-2’-スルホエチル-エステルからなる群から選択されたモノマーIを含んでいるコポリマーであることを特徴とする、請求項1から3までのいずれか1項に記載の水性ポリマー分散液。前記双方の段階においてシランモノマーが使用されることを特徴とする、請求項1から4までのいずれか1項に記載の水性ポリマー分散液。シランモノマーとしてビニルトリアルコキシシラン、たとえばビニルトリメトキシシラン、アルキルビニルジアルコキシシラン、メチルビニルジアルコキシシラン、または、メタアクリルオキシアルキルトリアルコキシシラン、たとえばメタアクリルオキシプロピルトリメトキシシランおよびメタアクリルオキシプロピルトリエトキシシランが使用されることを特徴とする、請求項1から5までのいずれか1項に記載の水性ポリマー分散液。前記シランモノマーは、モノマーの総質量を基準として、2質量までの量にて使用されることを特徴とする、請求項6に記載の水性ポリマー分散液。軟質層と硬質相とを有し、硬質相の軟質層に対する段比は25~95質量対75~5質量であり、第1段としての前記軟質層のガラス転移温度Tgは-30~0°Cであり、かつ第2段としての前記硬質相のそれは20~60°Cであり、かつ、以下の一般式I[式中、変数は以下の意味を有する:n=0~2、R1,R2,R3=互いに独立に、水素またはメチル基、X=OまたはNH、Y=H、アルカリ金属、NH4]の少なくとも1のモノマーを含んだ水性多段ポリマー分散液のラジカル開始水性乳化重合による製造方法。請求項1から7までのいずれか1項に記載の水性ポリマー分散液の皮膜形成剤としての使用。請求項1から7までのいずれか1項に記載の水性ポリマー分散液の結合剤としての使用。請求項1から7までのいずれか1項に記載の水性ポリマー分散液の無機物質または非無機物質のための添加剤としての使用。皮膜が請求項1から7までのいずれか1項に記載の水性ポリマー分散液を含んでいる無機物成形体。皮膜が請求項1から7までのいずれか1項に記載の水性ポリマー分散液を含んでいるファイバーセメントボード。"